УСКОРИТЕЛЬ ДЛЯ МИНЕРАЛЬНЫХ ВЯЖУЩИХ ВЕЩЕСТВ

1. Способ получения ускорителя схватывания и затвердевания минеральных вяжущих веществ, в частности гидравлических вяжущих веществ, включающий следующий этап:
(i) приведение во взаимодействие соединения кальция CV с силиказолем SL при мольном соотношении Si:Ca менее 0,1 в ходе реакции.
2. Способ по п. 1, отличающийся тем, что в ходе реакции на этапе (i) мольное соотношение Si:Ca находится в диапазоне от 0,01 до 0,08, предпочтительно от 0,03 до 0,06.
3. Способ по меньшей мере по п. 1 или 2, отличающийся тем, что на этапе (i) соединение кальция CV приводят во взаимодействие с силиказолем SL в присутствии воды, в частности в воде, при содержании воды предпочтительно от 25 до 95 масс. %, в частности от 30 до 60 масс. %, в расчете на массу всей реакционной смеси.
4. Способ по п. 3, отличающийся тем, что соединение кальция CV и силиказоль SL добавляют в воду отдельно друг от друга.
5. Способ по п. 1 или 2, отличающийся тем, что соединение кальция CV выбрано из группы, состоящей из хлорида кальция, нитрата кальция, формиата кальция, ацетата кальция, бикарбоната кальция, бромида кальция, цитрата кальция, хлората кальция, гидроксида кальция, оксида кальция, гипохлорита кальция, йодата кальция, иодида кальция, лактата кальция, нитрита кальция, фосфата кальция, пропионата кальция, сульфата кальция, полугидрата сульфата кальция, дигидрата сульфата кальция, сульфида кальция, тартрата кальция, глюконата кальция, сульфамата кальция, тиоцианата кальция, малеата кальция, фумарата кальция, адипата кальция и алюмината кальция, и соединение кальция CV предпочтительно выбрано из группы, состоящей из нитрата кальция и сульфамата кальция.
6. Способ по п. 5, отличающийся тем, что соединение кальция CV представляет собой нитрат кальция.
7. Способ по п. 1 или 2, отличающийся тем, что pH силиказоля SL составляет от 3 до 12, в частности от 7 до 12, особенно предпочтительно от 10 до 11.
8. Способ по п. 1 или 2, отличающийся тем, что силиказоль SL представляет собой силиказоль со средним диаметром частиц от 1 до 150 нм, в частности от 1 до 50 нм, предпочтительно от 1,2 до 25 нм, в частности от 1,3 до 20 нм, особенно предпочтительно от 2 до 9 нм.
9. Способ по п. 1 или 2, отличающийся тем, что:
a) соединение кальция CV представляет собой нитрат кальция, и
b) средний диаметр частиц силиказоля SL составляет от 2 до 9 нм, и
c) в ходе реакции на этапе (i) мольное соотношение Si:Ca находится в диапазоне от 0,01 до 0,08, и
d) приведение во взаимодействие соединения кальция CV с силиказолем SL осуществляют в присутствии воды при pH от 3 до 6,5.
10. Способ по п. 1 или 2, отличающийся тем, что добавляют по меньшей мере одно другое вещество, ускоряющее затвердевание, где указанное по меньшей мере одно другое вещество, ускоряющее затвердевание, предпочтительно содержит один или более аминоспиртов, одну или более α-гидроксикарбоновых кислот, один или более тиоцианатов щелочных металлов и/или щелочноземельных металлов, один или более галогенидов щелочных металлов и/или щелочноземельных металлов, глицерин и/или производные глицерина.
11. Способ по п. 10, отличающийся тем, что указанное другое вещество, ускоряющее затвердевание, содержит аминоспирт, в частности N-метилдиэтаноламин, и/или один или более тиоцианатов щелочных металлов и/или щелочноземельных металлов, в частности NaSCN.
12. Способ по п. 10, отличающийся тем, что доля указанного по меньшей мере одного другого вещества, ускоряющего затвердевание, составляет от 1 до 20 масс. %, предпочтительно от 2 до 11 масс. %, особенно предпочтительно от 4 до 10 масс. % в расчете на общую массу ускорителя схватывания и затвердевания.
13. Способ по п. 11, отличающийся тем, что доля указанного по меньшей мере одного другого вещества, ускоряющего затвердевание, составляет от 1 до 20 масс. %, предпочтительно от 2 до 11 масс. %, особенно предпочтительно от 4 до 10 масс. % в расчете на общую массу ускорителя схватывания и затвердевания.
14. Ускоритель схватывания и затвердевания, полученный по способу по любому из пп. 1-13.
15. Содержащая вяжущее вещество смесь, содержащая по меньшей мере одно минеральное вяжущее вещество, в частности одно гидравлическое вяжущее вещество, и по меньшей мере один ускоритель схватывания и затвердевания по п. 14.
16. Применение ускорителя схватывания и затвердевания по п. 14 или ускорителя схватывания и затвердевания, получаемого по способу по любому из пп. 1-13, для ускорения схватывания и затвердевания минерального вяжущего вещества.